【手続補正書】
【提出日】令和3年8月16日(2021.8.16)
【手続補正１】
【補正対象書類名】特許請求の範囲
【補正対象項目名】全文
【補正方法】変更
【補正の内容】
【特許請求の範囲】
【請求項１】
アニオン重合によるビニル芳香族モノマーのホモポリマー又はブロックコポリマーの調製方法であって、
少なくとも１つのビニル芳香族モノマー及び任意に少なくとも１つの共役ジエンを、反応器、好ましくはバッチ反応器中で、有機金属開始剤、特に有機リチウム開始剤の存在下で、不活性非極性溶媒中で、重合し、続いて、得られた「リビング」ポリマー鎖を停止剤で不活性化して、ポリマー溶液を得るステップ（ｉ）と、
ステップ（ｉ）で得られた前記ポリマー溶液を第１のフィルターに通すステップ（ｉｉ）と、
ステップ（ｉｉ）で得られた前記ポリマー溶液を、水が添加される分散装置に連続モード又は不連続モードで供給するステップ（ｉｉｉ）と、
ステップ（ｉｉｉ）で得られた前記ポリマー溶液をバッファー容器に供給するステップ（ｉｖ）と、
前記バッファー容器から連続的に引き出された前記ポリマー溶液を、さらなる水、二酸化炭素、及び１つ以上の安定化剤の添加による含浸のために、スタティックミキサーに供給するステップ（ｖ）と、を含み、
ステップ（ｉｖ）に続いて、前記方法は連続モードで実行され、
ステップ（ｉｉ）において、
前記第１のフィルターには水が存在せず、
前記第１のフィルター、好ましくはバッグフィルターは、２００〜１５００μｍのメッシュサイズを有し、
前記ポリマー溶液の流量は、５０〜１３０℃の温度で１０〜５００ｍ３／ｈであり、
ステップ（ｉｉｉ）において、
前記分散装置は、２００〜１５００μｍのメッシュサイズを有する第２のフィルター、好ましくはバッグフィルター、スタティックミキサー、又は、プロセスチューブであって、前記プロセスチューブの特性長、前記ポリマー溶液の速度、密度、及び動粘度が、２３００超のレイノルズ数を有する遷移流又は乱流が生じるように選択され、
水は、０．０１〜０．５０Ｌ／ｍ３ポリマー溶液ポリマー溶液の量で添加され、
ステップ（ｖ）において、
追加の前記水の流量は、０．０５Ｌ／ｍ３ポリマー溶液超、好ましくは０．１０Ｌ／ｍ３ポリマー溶液超であり、かつ
前記二酸化炭素の流量は、５Ｌ／ｍ３ポリマー溶液超、好ましくは１０〜２０Ｌ／ｍ３ポリマー溶液、より好ましくは１４．５〜１７．５Ｌ／ｍ３ポリマー溶液であり、かつ
ステップ（ｉｉｉ）及び（ｖ）において、前記水のｐＨは５〜７、好ましくは６．２〜６．６の範囲にある、方法。
【請求項２】
前記反応器がバッチ反応器である、請求項１に記載の方法。
【請求項３】
ステップ（ｉｉｉ）において、前記分散装置がフィルターである、請求項１又は２に記載の方法。
【請求項４】
ステップ（ｉｉｉ）において、前記分散装置がプロセスフローパーツ、具体的には、前記ポリマー溶液が２３００〜４０００のレイノルズ数を有する遷移流を示すチューブ又はパイプである、請求項１に記載の方法。
【請求項５】
ステップ（ｉｉｉ）において、前記分散装置が、０．０５〜１．０ｍの特性長を有するプロセスチューブであり、前記ポリマー溶液が、１．０〜１０．０ｍ／ｓの速度、７５０〜９００ｋｇ／ｍ３の密度、及び６０〜８０℃の温度で０．０１〜１０Ｎｓ／ｍ２の動粘度を有する、請求項１、２又は４のいずれか一項に記載の方法。
【請求項６】
ステップ（ｉｉｉ）において、前記分散装置が、０．０５〜５ｍの特性長を有するプロセスチューブであり、前記ポリマー溶液が、１．０〜１０．０ｍ／ｓの速度、７５０〜９００ｋｇ／ｍ３の密度、及び６０〜９５℃の温度で０．０１〜１０Ｎｓ／ｍ２の動粘度を有する、請求項１、２又は４のいずれか一項に記載の方法。
【請求項７】
ステップ（ｉｉ）及び（ｉｉｉ）において、前記フィルターがバッグフィルターである、請求項１〜６のいずれか一項に記載の方法。
【請求項８】
ステップ（ｉｉ）において、前記フィルターの前記メッシュサイズが５００〜１０００μｍ、特に７００〜９００μｍである、請求項１〜７のいずれか一項に記載の方法。
【請求項９】
ステップ（ｉｉｉ）において、前記水が０．０５〜０．２０Ｌ／ｍ３ポリマー溶液、好ましくは、０．０５〜０．１５Ｌ／ｍ３ポリマー溶液の量で添加される、請求項１〜８のいずれか一項に記載の方法。
【請求項１０】
ステップ（ｖ）で得られた前記ポリマー溶液がさらなるバッファー容器に供給される、請求項１〜９のいずれか一項に記載の方法。
【請求項１１】
ステップ（ｖ）の前に、前記バッファー容器から連続的に引き出された前記ポリマー溶液が第３のフィルターにより濾過される、請求項１〜１０のいずれか一項に記載の方法。
【請求項１２】
前記第３のフィルターは、メッシュサイズが５０μｍ〜３００μｍ、好ましくは１００μｍ〜１５０μｍのカートリッジフィルターである、請求項１１に記載の方法。
【請求項１３】
ステップ（ｖ）において、前記安定化剤は、流量が１〜８Ｌ／ｍ３ポリマー溶液、特に３．５〜４．５Ｌ／ｍ３ポリマー溶液の溶液として添加される、請求項１〜１２のいずれか一項に記載の方法。
【請求項１４】
ステップ（ｖ）において、前記安定化剤が非極性溶媒に溶解され、１つ以上の前記安定化剤のそれぞれの濃度が３．５〜１５重量％、好ましくは５〜１２重量％の範囲にある、請求項１〜１３のいずれか一項に記載の方法。
【請求項１５】
ステップ（ｖ）において、可塑剤、好ましくは鉱油が、０．１〜３０Ｌ／ｍ３ポリマー溶液、特に０．５〜１５Ｌ／ｍ３ポリマー溶液の注入流で添加される、請求項１〜１４のいずれか一項に記載の方法。
【手続補正２】
【補正対象書類名】明細書
【補正対象項目名】００８７
【補正方法】変更
【補正の内容】
【００８７】
本発明の別の主題は、本発明の方法により得られるホモポリマー又はブロックコポリマー、或いは上記のようなそれらのブレンドを含む、特に、ボウル、ボトル、ジャー、カラフなどのプラスチック製家庭用品などの成形品である。該成形品は、当技術分野で公知の従来の方法（押出、射出成形など）によって製造することができ、高い透明性、高いガラスのような輝き、高い耐衝撃性及び色安定性、並びに非常に低いヘイズを有する。
以下、参考形態の例を付記する。
１．  アニオン重合によるビニル芳香族モノマーのホモポリマー又はブロックコポリマーの調製方法であって、
少なくとも１つのビニル芳香族モノマー及び任意に少なくとも１つの共役ジエンを、反応器、好ましくはバッチ反応器中で、有機金属開始剤、特に有機リチウム開始剤の存在下で、不活性非極性溶媒中で、重合し、続いて、得られた「リビング」ポリマー鎖を停止剤で不活性化して、ポリマー溶液を得るステップ（ｉ）と、
ステップ（ｉ）で得られた前記ポリマー溶液を第１のフィルターに通すステップ（ｉｉ）と、
ステップ（ｉｉ）で得られた前記ポリマー溶液を、水が添加される分散装置に連続モード又は不連続モードで供給するステップ（ｉｉｉ）と、
ステップ（ｉｉｉ）で得られた前記ポリマー溶液をバッファー容器に供給するステップ（ｉｖ）と、
前記バッファー容器から連続的に引き出された前記ポリマー溶液を、さらなる水、二酸化炭素、及び１つ以上の安定化剤の添加による含浸のために、スタティックミキサーに供給するステップ（ｖ）と、を含み、
ステップ（ｉｖ）に続いて、前記方法は連続モードで実行され、
ステップ（ｉｉ）において、
前記第１のフィルターには水が存在せず、
前記第１のフィルター、好ましくはバッグフィルターは、２００〜１５００μｍのメッシュサイズを有し、
前記ポリマー溶液の流量は、５０〜１３０℃の温度で１０〜５００ｍ３／ｈであり、
ステップ（ｉｉｉ）において、
前記分散装置は、２００〜１５００μｍのメッシュサイズを有する第２のフィルター、好ましくはバッグフィルター、スタティックミキサー、又は、プロセスチューブであって、前記プロセスチューブの特性長、前記ポリマー溶液の速度、密度、及び動粘度が、２３００超のレイノルズ数を有する遷移流又は乱流が生じるように選択され、
水は、０．０１〜０．５０Ｌ／ｍ３ポリマー溶液ポリマー溶液の量で添加され、
ステップ（ｖ）において、
追加の前記水の流量は、０．０５Ｌ／ｍ３ポリマー溶液超、好ましくは０．１０Ｌ／ｍ３ポリマー溶液超であり、かつ
前記二酸化炭素の流量は、５Ｌ／ｍ３ポリマー溶液超、好ましくは１０〜２０Ｌ／ｍ３ポリマー溶液、より好ましくは１４．５〜１７．５Ｌ／ｍ３ポリマー溶液であり、かつ
ステップ（ｉｉｉ）及び（ｖ）において、前記水のｐＨは５〜７、好ましくは６．２〜６．６の範囲にある、方法。
２．  前記反応器がバッチ反応器である、１．に記載の方法。
３．  ステップ（ｉｉｉ）において、前記分散装置がフィルターである、１．又は２．に記載の方法。
４．  ステップ（ｉｉｉ）において、前記分散装置がプロセスフローパーツ、具体的には、前記ポリマー溶液が２３００〜４０００のレイノルズ数を有する遷移流を示すチューブ又はパイプである、１．に記載の方法。
５．  ステップ（ｉｉｉ）において、前記分散装置が、０．０５〜１．０ｍの特性長を有するプロセスチューブであり、前記ポリマー溶液が、１．０〜１０．０ｍ／ｓの速度、７５０〜９００ｋｇ／ｍ３の密度、及び６０〜８０℃の温度で０．０１〜１０Ｎｓ／ｍ２の動粘度を有する、１．、２．又は４．のいずれか一つに記載の方法。
６．  ステップ（ｉｉｉ）において、前記分散装置が、０．０５〜５ｍの特性長を有するプロセスチューブであり、前記ポリマー溶液が、１．０〜１０．０ｍ／ｓの速度、７５０〜９００ｋｇ／ｍ３の密度、及び６０〜９５℃の温度で０．０１〜１０Ｎｓ／ｍ２の動粘度を有する、１．、２．又は４．のいずれか一つに記載の方法。
７．  ステップ（ｉｉ）及び（ｉｉｉ）において、前記フィルターがバッグフィルターである、１．〜６．のいずれか一つに記載の方法。
８．  ステップ（ｉｉ）において、前記フィルターの前記メッシュサイズが５００〜１０００μｍ、特に７００〜９００μｍである、１．〜７．のいずれか一つに記載の方法。
９．  ステップ（ｉｉｉ）において、前記水が０．０５〜０．２０Ｌ／ｍ３ポリマー溶液、好ましくは、０．０５〜０．１５Ｌ／ｍ３ポリマー溶液の量で添加される、１．〜８．のいずれか一つに記載の方法。
１０．  ステップ（ｖ）で得られた前記ポリマー溶液がさらなるバッファー容器に供給される、１．〜９．のいずれか一つに記載の方法。
１１．  ステップ（ｖ）の前に、前記バッファー容器から連続的に引き出された前記ポリマー溶液が第３のフィルターにより濾過される、１．〜１０．のいずれか一つに記載の方法。
１２．  前記第３のフィルターは、メッシュサイズが５０μｍ〜３００μｍ、好ましくは１００μｍ〜１５０μｍのカートリッジフィルターである、１１．に記載の方法。
１３．  ステップ（ｖ）において、前記安定化剤は、流量が１〜８Ｌ／ｍ３ポリマー溶液、特に３．５〜４．５Ｌ／ｍ３ポリマー溶液の溶液として添加される、１．〜１２．のいずれか一つに記載の方法。
１４．  ステップ（ｖ）において、前記安定化剤が非極性溶媒に溶解され、１つ以上の前記安定化剤のそれぞれの濃度が３．５〜１５重量％、好ましくは５〜１２重量％の範囲にある、１．〜１３．のいずれか一つに記載の方法。
１５．  ステップ（ｖ）において、可塑剤、好ましくは鉱油が、０．１〜３０Ｌ／ｍ３ポリマー溶液、特に０．５〜１５Ｌ／ｍ３ポリマー溶液の注入流で添加される、１．〜１４．のいずれか一つに記載の方法。
１６．  １．〜１５．のいずれか一つに記載の方法により得られる、ビニル芳香族モノマーのホモポリマー又はブロックコポリマー。
１７．  １６．に記載の少なくとも１つのホモポリマー又はブロックコポリマーを含む、ポリマーブレンド。
１８．  １６．に記載のホモポリマー又はブロックコポリマー、或いは１７．に記載のポリマーブレンドを含む、成形品。
１９．  １８．に記載の成形品のプラスチック製家庭用品としての使用。